REVENDICATIONS 1. Procédé d'obtention de gaz de synthèse par oxydation catalytique partielle, consistant à mettre en contact un hydrocarbure à l'état gazeux et un gaz oxydant, ainsi qu'éventuellement une faible quantité de vapeur d'eau, en présence d'un catalyseur comprenant au moins un carbure de silicium, à une température supérieure à 800 C, caractérisé en ce que le catalyseur contient au moins 40 % en poids d'un carbure de silicium de surface spécifique déterminée par la méthode BET inférieure ou égale à 100 m2/g, et en ce que la pression à l'intérieur du réacteur est supérieure à la pression atmosphérique. 2. Procédé selon la revendication 1, caractérisé en ce que la température de réaction est comprise entre 800 et 1400 C. 3. Procédé selon l'une des revendications 1 et 2, caractérisé en ce que le temps de contact du mélange de l'hydrocarbure gazeux, du gaz oxydant et éventuellement de la vapeur d'eau, avec le catalyseur est supérieur à 0, 01 seconde. 4. Procédé selon l'une des revendications 1 à 3, caractérisé en ce que le gaz oxydant contient plus de 20% en volume d'oxygène, de préférence de 40 à 100% en volume d'oxygène. 5. Procédé selon l'une des revendications 1 à 4, caractérisé en ce que le rapport molaire hydrocarbure sur oxygène varie entre 1,6 et 2,6. 6. Procédé selon l'une des revendications 1 à 5, caractérisé en ce que le catalyseur contient plus de 50% en poids de carbure de silicium, de surface spécifique BET comprise entre 15 et 80 m2/g et, de préférence, comprise entre 20 et 40 m2/g. 7. Procédé selon l'une des revendications 1 à 6, caractérisé en ce que le carbure de silicium dans le dit catalyseur présente une mésoporosité déterminée par la méthode BET à l'azote comprise entre 20 et 100 nm, et une macroporosité déterminée par la mesure de la porosité au mercure comprise entre 5 et 100 J. m. 8. Procédé selon les revendications 1 à 7, caractérisé en ce que le catalyseur contient de 50 à 100% en poids de carbure de silicium et de 50 à 0% en poids d'un oxyde réfractaire choisi parmi les alumines, les silices, les silicoaluminates cristallins ou amorphes, les zircones, les oxydes de titane et leurs mélanges. 9. Procédé selon l'une des revendications 1 à 8, caractérisé en ce que la pression dans le réacteur est comprise entre 2x105 et 150x105 Pa et, de préférence, entre 5x105 et 80x105 Pa. 10. Procédé selon l'une des revendications 1 à 9, caractérisé en ce que le catalyseur comprend 0,5 à 20% en poids d'un métal du Groupe VIII, de préférence de 1 à 10% en poids de métal. 11. Procédé selon la revendication 10, caractérisé en ce que le métal du groupe VIII est le nickel. 12. Procédé selon l'une des revendications 1 à 11, caractérisé en ce que le temps de contact entre le mélange de l'hydrocarbure gazeux, du gaz oxydant et éventuellement de la vapeur d'eau, est compris entre 0,01 et 5 secondes. 13. Procédé selon l'une des revendications 1 à 12, caractérisé en ce que la vapeur d'eau est introduite dans un rapport molaire vapeur d'eau/carbone de l'hydrocarbure (H20/C) inférieur ou égal à 0,2. 14. Procédé selon l'une des revendications 1 à 13, caractérisé en ce que la température du lit catalytique est maintenue entre 900 et 1300 C. 15. Procédé selon l'une des revendications 1 à 14, caractérisé en ce que les gaz sont préalablement chauffés entre 400 et 500 C, avant d'être mis en contact avec le catalyseur. 16. Procédé selon l'une des revendications 1 à 15, caractérisé en ce que les hydrocarbures sont choisis parmi l'essence, les condensats de gaz de gisement, et les hydrocarbures comprenant de 1 à 3 atomes de carbone, le méthane étant préféré.